(57)【要約】【課題】  本発明は、面内において略均一な圧電性を有する圧電シートを提供する。【解決手段】  本発明の圧電シートは、交流電界が加えられた合成樹脂発泡シートが直流電界によって帯電されており、好ましくは表面の純水での測定による接触角が８０°以下又は合成樹脂発泡シートがポリオレフィン系樹脂を含有しており、圧電シート上にシグナル電極及びグランド電極を積層一体化することによって、面内において略均一な圧電性を有する圧電センサを構成することができる。【選択図】  なし【特許請求の範囲】
【請求項１】
交流電界が加えられた合成樹脂発泡シートが直流電界によって帯電され且つ表面の純水での測定による接触角が５０°以下であることを特徴とする圧電シート。
【請求項２】
合成樹脂発泡シートがポリオレフィン系樹脂を含有していることを特徴とする請求項１に記載の圧電シート。
【請求項３】
ポリオレフィン系樹脂がポリプロピレン系樹脂を含有していることを特徴とする請求項２に記載の圧電シート。
【請求項４】
請求項１〜３の何れか１項に記載の圧電シートと、上記圧電シートの第一の面に積層一体化されたシグナル電極と、上記圧電シートの第二の面に積層一体化されたグランド電極とを有することを特徴とする圧電センサ。
【請求項５】
合成樹脂発泡シートに交流電界を加えた後、上記合成樹脂発泡シートに直流電界を加えて上記合成樹脂発泡シートに電荷を注入して帯電させることを特徴とする圧電シートの製造方法。
【請求項６】
合成樹脂発泡シートがポリオレフィン系樹脂を含有していることを特徴とする請求項５に記載の圧電シートの製造方法。
【請求項７】
ポリオレフィン系樹脂がポリプロピレン系樹脂を含有していることを特徴とする請求項６に記載の圧電シートの製造方法。
【請求項８】
交流電界を加えた後の合成樹脂発泡シートの表面の純水での測定による接触角が８０°以下であることを特徴とする請求項５〜７の何れか１項に記載の圧電シートの製造方法。
【発明の詳細な説明】
【技術分野】
【０００１】
本発明は、圧電シート及びその製造方法並びに圧電センサに関する。
【背景技術】
【０００２】
圧電シートは、絶縁性の高分子材料に電荷を注入することにより、内部に帯電を付与した材料である。圧電シートの第一の面にシグナル電極を積層一体化し且つ第二の面にグランド電極を積層することによって圧電センサを構成することができる。
【０００３】
上記圧電センサは、自動車シート、ベッドや布団に用いるマットレスの下などに配設されることによって、脈、呼吸、いびき、声、体動、などの生体信号を取得するために用いることができる。
【０００４】
特許文献１には、融解開始温度が９０℃以上であるポリオレフィン系樹脂を６０重量％以上含む合成樹脂シートに電荷を注入して上記合成樹脂シートを帯電させてなるエレクトレットシートが提案されている。
【先行技術文献】
【特許文献】
【０００５】
【特許文献１】特開２０１３−７５９４６号公報
【発明の概要】
【発明が解決しようとする課題】
【０００６】
しかしながら、特許文献１のエレクトレットシートは、面内における圧電性にばらつきがあるという問題点を有している。
【０００７】
本発明は、面内において略均一な圧電性を有する圧電シート及びこの製造方法、並びに、この圧電シートを用いた圧電センサを提供する。
【課題を解決するための手段】
【０００８】
本発明の圧電シートは、交流電界が加えられた合成樹脂発泡シートが直流電界によって帯電されていることを特徴とする。
【０００９】
上記圧電シートにおいて、表面の純水での測定による接触角が８０°以下であることを特徴とする。
【００１０】
上記圧電シートにおいて、合成樹脂発泡シートがポリオレフィン系樹脂を含有していることを特徴とする。
【００１１】
上記圧電シートにおいて、ポリオレフィン系樹脂がポリプロピレン系樹脂を含有していることを特徴とする。
【００１２】
上記圧電シートにおいて、上記圧電シートと、上記圧電シートの第一の面に積層一体化されたシグナル電極と、上記圧電シートの第二の面に積層一体化されたグランド電極とを有することを特徴とする。
【００１３】
上記圧電シートの製造方法は、合成樹脂発泡シートに交流電界を加えた後、上記合成樹脂発泡シートに直流電界を加えて上記合成樹脂発泡シートに電荷を注入して帯電させることを特徴とする。
【発明の効果】
【００１４】
本発明の圧電シートは、上述の如き構成を有していることから、面内において略均一な圧電性を有している。本発明の圧電シートの製造方法によれば、面内において略均一な圧電性を有する圧電シートを容易に製造することができる。
【発明を実施するための形態】
【００１５】
本発明の圧電シートの一例を説明する。圧電シートは、交流電界が加えられた合成樹脂発泡シートが直流電界によって帯電されており、外力が加えられることによって表面に電荷を発生させる（圧電現象を有する）ことができるシートである。即ち、圧電シートは、合成樹脂発泡シートに交流電界及び直流電界をこの順序で加えて電荷を注入して帯電させてなり、外力が加えられることによって表面に電荷を発生させる（圧電現象を有する）ことができるシートである。
【００１６】
合成樹脂発泡シートを構成する合成樹脂としては、特に限定されず、例えば、ポリエチレン系樹脂、ポリプロピレン系樹脂などのポリオレフィン系樹脂、ポリフッ化ビニリデン、ポリ乳酸、液晶樹脂などが挙げられ、ポリオレフィン系樹脂が好ましく、ポリプロピレン系樹脂がより好ましい。
【００１７】
合成樹脂は絶縁性に優れていることが好ましく、合成樹脂としては、ＪＩＳ  Ｋ６９１１に準拠して印可電圧５００Ｖにて電圧印可１分後の体積固有抵抗値（以下、単に「体積固有抵抗値」という）が１．０×１０10Ω・ｍ以上である合成樹脂が好ましい。
【００１８】
合成樹脂の上記体積固有抵抗値は、エレクトレットシートがより優れた圧電性を有することから、１．０×１０13Ω・ｍ以上が好ましく、１．０×１０15Ω・ｍ以上がより好ましい。
【００１９】
ポリエチレン系樹脂としては、エチレン単独重合体、又は、エチレン成分を５０重量％を超えて含有するエチレンと少なくとも１種の炭素数が３〜２０のα―オレフィンとの共重合体を挙げることができる。エチレン単独重合体としては、高圧下でラジカル重合させた低密度ポリエチレン（ＬＤＰＥ）、中低圧で触媒存在下で重合させた中低圧法高密度ポリエチレン（ＨＤＰＥ）などを挙げることができる。エチレンとα−オレフィンを共重合させることで直鎖状低密度ポリエチレン（ＬＬＤＰＥ）を得ることができ、α―オレフィンとしては、プロピレン、１−ブテン、１−ペンテン、１−ヘキセン、４−メチル−１−ペンテン、１−オクテン、１−ノネン、１−デセン、１−テトラデセン、１−ヘキサデセン、１−オクタデセン、１−エイコセンなどが挙げられ、炭素数が４〜１０のα−オレフィンが好ましい。なお、直鎖状低密度ポリエチレン中におけるα−オレフィンの含有量は通常、１〜１５重量％である。
【００２０】
ポリプロピレン系樹脂としては、プロピレン成分を５０重量％を超えて含有しておれば、特に限定されず、例えば、プロピレン単独重合体（ホモポリプロピレン）、プロピレンと少なくとも１種のプロピレン以外の炭素数が２０以下のオレフィンとの共重合体などが挙げられる。なお、ポリプロピレン系樹脂は単独で用いられても二種以上が併用されてもよい。又、プロピレンと少なくとも１種のプロピレン以外の炭素数が２０以下のオレフィンとの共重合体は、ブロック共重合体、ランダム共重合体の何れであってもよい。
【００２１】
なお、プロピレンと共重合されるα−オレフィンとしては、例えば、エチレン、１−ブテン、１−ペンテン、４−メチル−１−ペンテン、１−ヘキセン、１−オクテン、１−ノネン、１−デセン、１−テトラデセン、１−ヘキサデセン、１−オクタデセン、１−エイコセンなどが挙げられる。
【００２２】
合成樹脂発泡シートの発泡倍率は３〜１５倍が好ましく、４〜１０倍がより好ましい。合成樹脂発泡シートの発泡倍率が３倍以上であると、圧電シートはその圧電性に優れる。合成樹脂発泡シートの発泡倍率が１５倍以下であると、合成樹脂発泡シートの気泡を破壊させることなく、合成樹脂発泡シートに交流電界及び直流電界を加えることができ、得られる圧電シートはその圧電性に優れる。なお、合成樹脂発泡シートの発泡倍率は、合成樹脂発泡シートを構成している合成樹脂全体の密度を合成樹脂発泡シートの密度で除した値をいう。
【００２３】
合成樹脂発泡シートの厚みは、１０〜３００μｍが好ましく、３０〜２００μｍがより好ましい。合成樹脂発泡シートの厚みが１０μｍ以上であると、合成樹脂発泡シートの厚み方向の平均気泡数が安定化し、面内における圧電性がより均一になる。合成樹脂発泡シートの厚みが３００μｍ以下であると、直流電界を合成樹脂発泡シートの厚み方向に全面的に貫通させることができ、圧電シートの面内における圧電性がより均一になり好ましい。
【００２４】
合成樹脂発泡シートの厚み方向の平均気泡数は３．０〜８．０個が好ましく、４．０〜７．０個がより好ましく、４．６〜６．０個が特に好ましい。合成樹脂発泡シートの厚み方向の平均気泡数が３．０〜８．０個であると、合成樹脂発泡シートの優れた柔軟性を維持しつつ、合成樹脂発泡シートの気泡を破壊することなく交流電圧及び直流電圧を加えることができ、得られる圧電シートは優れた圧電性を有する。なお、合成樹脂発泡シートの厚み方向の平均気泡数は下記の要領にて測定された値をいう。一辺が１０ｃｍの平面正方形状の合成樹脂発泡シートを用意し、この合成樹脂発泡シートをその任意の部分において何れかの辺縁に対して平行に且つ表面に対して直交する方向に切断する。合成樹脂発泡シートの切断面を倍率１０００倍にて拡大写真を撮影する。拡大写真にあらわれた合成樹脂発泡シートの切断面の任意１０箇所において、合成樹脂発泡シートの表面に対して直交する方向に直線を描き、各直線上に位置する気泡数を数える。なお、一部のみが直線上に位置する気泡は気泡数に含めない。各直線上に位置する気泡数の相加平均値を合成樹脂発泡シートの厚み方向の平均気泡数とする。
【００２５】
本発明の圧電シートにおいては、合成樹脂発泡シートに交流電界が加えられている。このように合成樹脂発泡シートに交流電界が先ず加えられていることによって、明確に解明されていないが、合成樹脂発泡シートの製造時に発生した表面電荷及び気泡内部の電荷を除去することができると共に、合成樹脂発泡シート表面の平滑性を向上させることができる。このように電荷が除去され且つ表面の平滑性を向上させた状態で合成樹脂発泡シートに直流電界を加えることによって、合成樹脂発泡シート内に均一に電荷を注入することができ、得られる圧電シートは面内において略均一な圧電性を有すると考えられる。
【００２６】
更に、合成樹脂発泡シートに交流電界を先ず加えることによって、合成樹脂発泡シートの表面の純水での測定による接触角を低下させて合成樹脂発泡シートの絶縁性を僅かに低下させていると共に、合成樹脂発泡シートの表面の平滑性を向上させているので、直流電界によって合成樹脂発泡シートを帯電させる際に、合成樹脂発泡シートに部分的に電界が集中することを防止することできる。よって、合成樹脂発泡シートに直流電界を加えて、合成樹脂発泡シートの気泡の破壊による表面の粗化を抑制しながら、合成樹脂発泡シートを略均一に帯電させることができると考えられる。
【００２７】
一方、合成樹脂発泡シートに交流電界を加えることなく直流電界を加えた場合、合成樹脂発泡シートの絶縁性が低下していないと共に、合成樹脂発泡シートの表面の平滑性が改善されていないことから、合成樹脂発泡シートに直流電界を加えると、合成樹脂発泡シートの表面に形成された凹凸のうち、凸部に直流電界が集中しやすくなり、その結果、直流電界が集中した部分の合成樹脂発泡シートの気泡が破壊され、合成樹脂発泡シート内に注入した電荷が外部に逃げてしまい、合成樹脂発泡シートを面内において均一に帯電させることができず、得られる圧電シートの圧電性が面内においてばらつきを生じるという問題点を生じる。
【００２８】
合成樹脂発泡シートへの交流電界を加える方法としては、特に限定されず、例えば、プラズマ処理、静電気除去処理、コロナ放電処理などが挙げられ、明確に解明されていないが、合成樹脂発泡シートの製造時に発生した表面電荷及び気泡内部の電荷をより効果的に除去し且つ合成樹脂発泡シートの絶縁性をより効果的に低下させた上で、直流電界によって合成樹脂発泡シート内により均一に電荷を注入することができるので、コロナ放電処理が好ましい。なお、静電気除去処理を行うには、公知のイオナイザーが用いられればよい。
【００２９】
合成樹脂発泡シートに交流電界を加える時の交流処理電力は、０．０５〜２ｋＶＡが好ましく、０．１〜１ｋＶＡがより好ましく、０．３〜０．８ｋＶＡが特に好ましい。交流処理電力を上記範囲に調整することによって、圧電シートの圧電性を面内においてより均一にすることができる。
【００３０】
合成樹脂発泡シートに交流電界を加える時の周波数は、１０〜１００ｋＨｚが好ましく、１５〜７０ｋＨｚがより好ましく、２０〜５０ｋＨｚが特に好ましい。交流処理電力を上記範囲に調整することによって、明確に解明されていないが、合成樹脂発泡シートの製造時に発生した表面電荷及び気泡内部の電荷をより効果的に除去し且つ合成樹脂発泡シートの絶縁性をより効果的に低下させた上で、直流電界によって合成樹脂発泡シート内により均一に電荷を注入することができるので、圧電シートの圧電性を面内においてより均一にすることができる。
【００３１】
合成樹脂発泡シートにコロナ放電処理によって交流電界を加える場合、合成樹脂発泡シートと電極との距離は、０．５〜２０ｍｍが好ましく、２〜１０ｍｍがより好ましく、３〜７ｍｍが特に好ましい。合成樹脂発泡シートと電極との距離を０．５ｍｍ以上にすると、スパークを生じさせることなく、合成樹脂発泡シートにコロナ放電処理を施すことができる。合成樹脂発泡シートと電極との距離を２０ｍｍ以下にすると、合成樹脂発泡シートに効果的に交流電界を加えることができる。
【００３２】
交流電界を加えた後の合成樹脂発泡シートの表面の純水での測定による接触角は８０°以下が好ましく、７０°以下がより好ましく、６０°以下が特に好ましく、５０°以下が最も好ましい。交流電界を加えた後の合成樹脂発泡シートの表面の純水での測定による接触角は３０°以上が好ましい。合成樹脂発泡シートの表面の純水での測定による接触角が８０°以下であると、明確に解明されていないが、合成樹脂発泡シートの絶縁性をより効果的に低下させた上で、直流電界によって合成樹脂発泡シート内により均一に電荷を注入することができるので、圧電シートの圧電性を面内においてより均一にすることができる。合成樹脂発泡シートの表面の純水での測定による接触角が３０°以上であると、得られる圧電シートの表面平滑性に優れる。なお、合成樹脂発泡シートの表面の純水での測定による接触角は、ＪＩＳ Ｒ ３２５７に準じて接触角測定装置を用いて測定した値をいう。接触角測定装置としては、例えば、ＫＳＶ社から商品名「ＣＡＭ２００」にて市販されている装置を用いることができる。
【００３３】
圧電シートは、交流電界が加えられた合成樹脂発泡シートに直流電界が加えられて帯電している。即ち、交流電界を加えた後の合成樹脂発泡シートに直流電界を加えて合成樹脂発泡シートに電荷を注入して合成樹脂発泡シートを帯電させて圧電シートとなる。上述のように、合成樹脂発泡シートに予め交流電界が加えられていることから、合成樹脂発泡シートは直流電界の付与によって均一に帯電しており、その結果、得られる圧電シートは、面内において略均一な圧電性を有している。
【００３４】
合成樹脂発泡シートに直流電界を加える方法としては、特に限定されず、例えば、（１）合成樹脂発泡シートを一対の平板電極で挟持し、帯電させたい表面に接触させている平板電極を高圧直流電源に接続すると共に他方の平板電極をアースし、合成樹脂発泡シートに直流又はパルス状の高電圧を印加して合成樹脂に電荷を注入して合成樹脂発泡シートを帯電させる方法、（２）合成樹脂発泡シートの第一の面に、アースされた平板電極を密着状態に重ね合わせ、合成樹脂発泡シートの第二の面側に所定間隔を存して直流の高圧電源に電気的に接続された針状電極又はワイヤー電極を配設し、針状電極の先端又はワイヤー電極の表面近傍への電界集中によりコロナ放電を発生させ、空気分子をイオン化させて、針状電極又はワイヤー電極の極性により発生した空気イオンを反発させて合成樹脂発泡シートを帯電させる方法などが挙げられる。
【００３５】
合成樹脂発泡シートに直流電界を加える時の直流処理電圧の絶対値は、５〜４０ｋＶが好ましく、１０〜３０ｋＶがより好ましい。直流処理電圧を上記範囲に調整することによって、得られる圧電シートの圧電性が面内において略均一になる。
【００３６】
得られた圧電シートの表面の純水での測定による接触角は８０°以下が好ましく、７０°以下がより好ましく、６０°以下が特に好ましく、５０°以下が最も好ましい。得られた圧電シートの表面の純水での測定による接触角は３０°以上が好ましい。圧電シートの表面の純水での測定による接触角が８０°以下であると、圧電シートの圧電性の面内における均一性がより優れている。圧電シートの表面の純水での測定による接触角が３０°以上であると、圧電シートの表面平滑性に優れる。なお、圧電シートの表面の純水での測定による接触角は、ＪＩＳ Ｒ ３２５７に準じて接触角測定装置を用いて測定した値をいう。接触角測定装置としては、例えば、ＫＳＶ社から商品名「ＣＡＭ２００」にて市販されている装置を用いることができる。
【００３７】
上述のように、合成樹脂発泡シートに交流電界を先ず加えた後に直流電界を加えて合成樹脂発泡シートを帯電させて得られた圧電シートは、その圧電性が面内において略均一となっている。
【００３８】
圧電シートの第一の面にシグナル電極を積層一体化し且つ第二の面にグランド電極を積層一体化することによって圧電センサが構成される。そして、グランド電極を基準電極としてシグナル電極の電位を測定することによって、圧電センサの圧電シートにて発生した電位を測定することができる。
【００３９】
シグナル電極は、圧電シートの第一の面に必要に応じて固定剤を介して積層一体化されている。同様に、グランド電極は、圧電シートの第二の面に必要に応じて固定剤を介して積層一体化されている。なお、シグナル電極及びグランド電極としては、導電性を有しておれば、特に限定されず、例えば、銅箔、アルミニウム箔などの金属シート、導電性膜などが挙げられる。
【００４０】
シグナル電極及びグランド電極を導電性膜で構成する場合、導電性膜は、電気絶縁シート上に形成された上で、圧電シート上に積層一体化されもよいし、又は、圧電シートの表面に直接、形成されてもよい。電気絶縁シート又は圧電シート上に導電性膜を形成する方法としては、例えば、（１）電気絶縁シート又は圧電シート上に、バインダー中に導電性微粒子を含有させてなる導電ペーストを塗布、乾燥させる方法、（２）電気絶縁シート又は圧電シート上に蒸着によって電極を形成する方法などが挙げられる。
【００４１】
電気絶縁シートとしては、電気絶縁性を有しておれば、特に限定されず、例えば、ポリイミドシート、ポリエチレンテレフタレートシート、ポリエチレンナフタレートシート、ポリ塩化ビニルシートなどが挙げられる。
【００４２】
固定剤層を構成している固定剤は、反応系・溶剤系・水系・ホットメルト系の接着剤又は粘着剤から構成されており、圧電シートの感度を維持する観点から、誘電率の低い固定剤が好ましい。
【実施例】
【００４３】
次に本発明の実施例を説明するが、本発明は下記実施例に限定されるものではない。
【００４４】
（実施例１〜４，参考例１〜４）
ポリプロピレン系樹脂Ａ（日本ポリプロ社製  商品名「ウィンテックＷＦＸ４Ｔ」）、ポリプロピレン系樹脂Ｂ（日本ポリプロ社製  商品名「「ウィンテックＷＥＧ７Ｔ」）、トリメチロールプロパントリメタクリレート及びアゾジカルボンアミドを表１に示した所定量ずつ押出機に供給して溶融混練してＴダイからシート状に押出し、厚みが４５０μｍである発泡性樹脂シートを製造した。発泡性樹脂シートを一辺が３０ｃｍの平面正方形状に切り出した。
【００４５】
得られた発泡性樹脂シートの両面に電子線を加速電圧３００ｋＶ及び強度２５ｋＧｙの条件にて照射し、発泡性樹脂シートのポリプロピレン系樹脂を架橋した。発泡性樹脂シートを２５０℃に加熱して発泡性樹脂シートを発泡させてポリプロピレン系樹脂発泡シートを得た。ポリプロピレン系樹脂発泡シートの表面の平坦性を保つために、発泡性樹脂シートを垂直に配設し、下端に錘を取り付けた。この錘の重量を変化させることによってポリプロピレン系樹脂発泡シートの厚みを調整した。なお、ポリプロピレン系樹脂発泡シートの発泡倍率、厚み及び厚み方向の平均気泡数を表１に示した。
【００４６】
ポリプロピレン系樹脂発泡シートにコロナ放電処理を施すことによって周波数２０ｋＨｚ及び表１に示した交流処理電力にて交流電界を加えた。電極とポリプロピレン系樹脂発泡シート表面との距離は５ｍｍであった。交流電界を加えた後のポリプロピレン系樹脂発泡シートの接触角を表１の「交流電界付与後の接触角」の欄に示した。
【００４７】
次に、交流電界を加えたポリプロピレン系樹脂発泡シートの第一の面に、アースされた平板電極を密着状態に重ね合わせ、ポリプロピレン系樹脂発泡シートの第二の面側に所定間隔を存して直流の高圧電源に電気的に接続された針状電極を配設し、針状電極の表面近傍への電界集中により、電圧−２０ｋＶ、放電距離１０ｍｍ及び電圧印可時間１分の条件下にてコロナ放電を発生させ、空気分子をイオン化させて、針状電極の極性により発生した空気イオンを反発させてポリプロピレン系樹脂発泡シートに直流電界を加えて電荷を注入してポリプロピレン系樹脂発泡シートを全体的に帯電させた。その後、電荷を注入したポリプロピレン系樹脂発泡シートを、接地されたアルミニウム箔で包み込んだ状態で３時間に亘って保持して圧電シートを得た。
【００４８】
（比較例１）
ポリプロピレン系樹脂発泡シートに交流電界を加えなかったこと以外は実施例１と同様の要領で圧電シートを得た。
【００４９】
（比較例２）
ポリプロピレン系樹脂発泡シートに交流電界を加えなかったこと以外は実施例４と同様の要領で圧電シートを得た。
【００５０】
（比較例３）
ポリプロピレン系樹脂発泡シートに交流電界を加えなかったこと以外は実施例５と同様の要領で圧電シートを得た。
【００５１】
（比較例４）
ポリプロピレン系樹脂発泡シートに直流電界を加えた後に交流電界を加えたこと以外は、実施例１と同様の要領で圧電シートを得た。
【００５２】
得られた圧電シートについて、表面の純水での測定による接触角を上述の要領で、圧電性の相加平均値及び変動係数を下記の要領で測定し、その結果を表１に示した。
【００５３】
（圧電性）
圧電シートの任意の部分から一辺が１０ｃｍの平面正方形状の試験シートを切り出した。一辺が１０ｃｍの平面正方形状で且つ厚みが１００μｍのポリエチレンテレフタレートシートの片面に厚みが２０μｍのアルミニウム箔を積層一体化してなる複合シートを３枚用意した。複合シートを第１〜３複合シートと称する。
【００５４】
試験シートの第１の面に、アクリル系粘着剤によって第１複合シートを積層一体化した。なお、第１複合シートのアルミニウム箔が試験シート側となるように積層一体化した。
【００５５】
次に、試験シートに積層一体化した第１複合シート上に、アクリル系粘着剤によって、厚みが５０μｍのポリエチレンテレフタレートシートからなる絶縁シートを積層一体化させた。
【００５６】
しかる後、上記絶縁シート上にアクリル系粘着剤によって、第２複合シートを積層一体化した。なお、第２複合シートのアルミニウム箔が試験シート側となるように積層一体化した。
【００５７】
試験シートの第２の面に、アクリル系粘着剤によって第３複合シートを積層一体化することによって圧電センサを作製した。なお、第３複合シートのアルミニウム箔が試験シート側となるように積層一体化した。
【００５８】
上記圧電センサにおいて、第１複合シートのアルミニウム箔がシグナル電極、第２複合シートのアルミニウム箔がグランド電極、第３複合シートのアルミニウム箔が遮蔽電極となる。
【００５９】
第２複合シート及び第３複合シートのそれぞれには、これらの厚み方向に互いに重なり合うように一部が切り欠かかれて切欠き部が形成されており、第２複合シートの切欠き部から第１複合シートが外部に露出した状態に構成されている。アクリル系粘着剤の厚みは全て３５μｍとする。第１複合シートには、一部が切り欠かかれて切欠き部が形成されている。
【００６０】
シグナル電極に第２複合シート及び第３複合シートの切欠き部においてピアス端子を打ち込んだ。第１グランド電極及び第２グランド電極に第一複合シートの切欠き部においてピアス端子を打ち込み、第１グランド電極と第２グランド電極とを電気的に接続した。シグナル電極のピアス端子と、第１、第２グランド電極のピアス端子をそれぞれ、導電線を通じてオシロスコープに電気的に接続した。第１、第２グランド電極と、シグナル電極とは、電気的に絶縁状態となっていた。オシロスコープとして、ＧＷ  ＩＮＳＴＥＫ社から商品名「ＧＤＳ−１０６２Ａ」にて市販されている装置を用いた。
【００６１】
圧電センサの表面の中央部に加振機を２５．５ｋＰａの保持力で固定した。圧電センサの雰囲気温度を２５℃に保持した後、圧電センサに加振機を用いて３０Ｈｚ、３．８２ｋＰａの周期振動を５分間に亘って与え、この周期振動によって発生する電圧をオシロスコープによって測定し、最大の発生電圧を圧電性とした。なお、加振機としては、Ｐｉｅｚｏｔｅｓｔ社から商品名「ＰＭ３００」にて市販されている加振機を用いた。
【００６２】
上記圧電シート以外に９枚の圧電シートを用意した。圧電シートごとに試験シートをそれぞれ任意の部分から切り出した。各試験シートを用いて圧電性を測定した。得られた１０個の圧電性のデータに基づいて相加平均値及び変動係数を算出した。
【００６３】
【表１】
2020010401.tif 000002
【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
合成樹脂発泡シートを含み、表面の純水での測定による接触角が８０°以下であり、最大の発生電圧の相加平均値が１３０．１ｍＶ以上、１８０．７ｍＶ以下であることを特徴とする圧電シート。
【請求項２】
合成樹脂発泡シートがポリオレフィン系樹脂を含有していることを特徴とする請求項１に記載の圧電シート。
【請求項３】
ポリオレフィン系樹脂がポリプロピレン系樹脂を含有していることを特徴とする請求項２に記載の圧電シート。
【請求項４】
請求項１〜３の何れか１項に記載の圧電シートと、上記圧電シートの第一の面に積層一体化されたシグナル電極と、上記圧電シートの第二の面に積層一体化されたグランド電極とを有することを特徴とする圧電センサ。
【請求項５】
合成樹脂発泡シートに交流電界を加えた後、上記合成樹脂発泡シートに直流電界を加えて上記合成樹脂発泡シートに電荷を注入して帯電させることを特徴とする圧電シートの製造方法。
【請求項６】
合成樹脂発泡シートがポリオレフィン系樹脂を含有していることを特徴とする請求項５に記載の圧電シートの製造方法。
【請求項７】
ポリオレフィン系樹脂がポリプロピレン系樹脂を含有していることを特徴とする請求項６に記載の圧電シートの製造方法。
【請求項８】
交流電界を加えた後の合成樹脂発泡シートの表面の純水での測定による接触角が８０°以下であることを特徴とする請求項５〜７の何れか１項記載の圧電シートの製造方法。
【手続補正２】
【補正対象書類名】明細書
【補正対象項目名】００４４
【補正方法】変更
【補正の内容】
【００４４】
（実施例１〜７，参考例１）
ポリプロピレン系樹脂Ａ（日本ポリプロ社製  商品名「ウィンテックＷＦＸ４Ｔ」）、ポリプロピレン系樹脂Ｂ（日本ポリプロ社製  商品名「「ウィンテックＷＥＧ７Ｔ」）、トリメチロールプロパントリメタクリレート及びアゾジカルボンアミドを表１に示した所定量ずつ押出機に供給して溶融混練してＴダイからシート状に押出し、厚みが４５０μｍである発泡性樹脂シートを製造した。発泡性樹脂シートを一辺が３０ｃｍの平面正方形状に切り出した。
【手続補正３】
【補正対象書類名】明細書
【補正対象項目名】００６３
【補正方法】変更
【補正の内容】
【００６３】
【表１】
2020010401.tif 000003